(57)【要約】【課題】ポリフッ化ビニリデン多孔質膜を簡便安価に製造する方法を提供すること。【解決手段】本発明の多孔質膜の製造方法は、ポリフッ化ビニリデン系樹脂を７０℃〜１１０℃の温度下で溶媒に溶解して溶液を調製すること、および該溶液を支持体上に塗布した後、３０℃〜７０℃で乾燥させることを含む。好ましい実施形態においては、上記溶媒が、Ｎ，Ｎ−ジメチルアセトアミドまたはＮ−メチル−２−ピロリドンである。【選択図】図１
2012162605.tif 000002
【特許請求の範囲】
【請求項１】
ポリフッ化ビニリデン系樹脂を７０℃〜１１０℃の温度下で溶媒に溶解して溶液を調製すること、および該溶液を支持体上に塗布した後、３０℃〜７０℃で乾燥させることを含む、多孔質膜の製造方法。
【請求項２】
前記溶媒が、Ｎ，Ｎ−ジメチルアセトアミドまたはＮ−メチル−２−ピロリドンである、請求項１に記載の多孔質膜の製造方法。
【請求項３】
請求項１または２に記載の製造方法により得られた、多孔質膜。
【請求項４】
厚みが５μｍ〜１００μｍである、請求項３に記載の多孔質膜。
【請求項５】
平均孔径が５μｍ〜４０μｍである、請求項３または４に記載の多孔質膜。
【請求項６】
通気度が、ガーレー数で０．５秒／１００ｃｃ〜２００秒／１００ｃｃである、請求項３から５のいずれかに記載の多孔質膜。
【発明の詳細な説明】
【技術分野】
【０００１】
本発明は、多孔質膜の製造方法、および当該製造方法により得られる多孔質膜に関する。
【背景技術】
【０００２】
精密濾過膜、限界濾過膜等の分離膜、および電池の電極、セパレーター等の電気材料として多孔質高分子膜が広く用いられている。このような多孔質高分子膜を形成する素材のひとつとして、物理的強度および耐薬品性に優れるポリフッ化ビニリデンが知られている。このポリフッ化ビニリデンを用いた多孔質膜は、一般に、多くの流路を有するスポンジ様の内部構造を有する。
【０００３】
このようなポリフッ化ビニリデン多孔質膜の製造方法としては、加熱したポリフッ化ビニリデンを含むキャステイング溶液を支持体上に塗布した後、塗布層を急冷、洗浄および乾燥を行う方法が知られている（例えば、特許文献１）。しかし、このような方法は、急冷および洗浄を必要とするため、製造工程が複雑であり、製造コストが高くなるという問題がある。
【０００４】
急冷工程を経ずにポリフッ化ビニリデン多孔質膜を得る製造方法としては、溶媒/非溶媒混合物中にポリフッ化ビニリデンポリマーを溶解したキャステイング溶液を用いる方法が提案されている（例えば、特許文献２）。しかし、このような方法は、乾燥時に溶媒／非溶媒の比が変化するため、工程管理が難しく、多孔質性について再現性よくポリフッ化ビニリデン多孔質膜を得ることが難しいという問題がある。
【先行技術文献】
【特許文献】
【０００５】
【特許文献１】特許第３１７８７７２号公報
【特許文献２】特許第４２６４４１５号公報
【発明の概要】
【発明が解決しようとする課題】
【０００６】
本発明は上記従来の課題を解決するためになされたものであり、その目的は、ポリフッ化ビニリデン多孔質膜を簡便安価に製造する方法を提供することにある。
【課題を解決するための手段】
【０００７】
本発明の多孔質膜の製造方法は、ポリフッ化ビニリデン系樹脂を７０℃〜１１０℃の温度下で溶媒に溶解して溶液を調製すること、および該溶液を支持体上に塗布した後、３０℃〜７０℃で乾燥させることを含む。
好ましい実施形態においては、上記溶媒が、Ｎ，Ｎ−ジメチルアセトアミドまたはＮ−メチル−２−ピロリドンである。
本発明の別の局面においては、多孔質膜が提供される。本発明の多孔質膜は、上記製造方法により得られる。
好ましい実施形態においては、上記多孔質膜の厚みは、５μｍ〜１００μｍである。
好ましい実施形態においては、上記多孔質膜の平均孔径は、５μｍ〜４０μｍである。
好ましい実施形態においては、上記多孔質膜の通気度は、ガーレー数で０．５秒／１００ｃｃ〜２００秒／１００ｃｃである。
【発明の効果】
【０００８】
本発明によれば、特定の温度下でポリフッ化ビニリデン系樹脂を溶媒に溶解して溶液を調製し、当該溶液を支持体上に塗布した後、塗布層を特定の温度で乾燥させることにより、塗布層を急冷させることなく、多孔質膜を得ることができる。このような本発明の製造方法によれば、急冷、さらに急冷後の洗浄を行わないので、簡便安価に多孔質膜を得ることができる。また、急冷および洗浄に伴う排水が発生しないので、環境負荷を低減することができる。
【図面の簡単な説明】
【０００９】
【図１】（ａ）は、本発明の実施例１で得られた多孔質膜の表面の走査型電子顕微鏡（ＳＥＭ）画像であり、（ｂ）は、本発明の実施例１で得られた多孔質膜の裏面の走査型電子顕微鏡（ＳＥＭ）画像であり、（ｃ）は、本発明の実施例１で得られた多孔質膜の断面の走査型電子顕微鏡（ＳＥＭ）画像である。
【図２】本発明の実施例２で得られた多孔質膜の断面の走査型電子顕微鏡（ＳＥＭ）画像である。
【図３】比較例１で得られた膜の断面の走査型電子顕微鏡（ＳＥＭ）画像である。
【図４】比較例２で得られた膜の断面の走査型電子顕微鏡（ＳＥＭ）画像である。
【発明を実施するための形態】
【００１０】
本発明の多孔質膜の製造方法は、ポリフッ化ビニリデン系樹脂を溶媒に溶解して溶液を調製し、該溶液を支持体上に塗布した後、塗布層を乾燥させることを含む。ポリフッ化ビニリデン系樹脂を溶媒に溶解して溶液を調整する際の温度、および／または塗布層を乾燥させる際の温度を調整することにより、多孔質膜の構造的性質および機械的性質を制御することができる。本発明の製造方法においては、上記乾燥時の溶媒の蒸発に伴って、溶解したポリフッ化ビニリデン系樹脂の球晶が生じ、当該球晶が連結することにより多孔質膜の骨格が形成される。
【００１１】
Ａ．溶液の調整
本発明の製造方法においては、まず、ポリフッ化ビニリデン系樹脂を溶媒に溶解して溶液を調製する。溶液を調整する際の温度（ポリフッ化ビニリデン系樹脂を溶解する際の温度）は、７０℃〜１１０℃である。ポリフッ化ビニリデン系樹脂を溶解する際の温度を調整することにより、多孔質膜の孔径および通気度を制御することができる。具体的には、ポリフッ化ビニリデン系樹脂を溶解する際の温度を高くすることにより、大孔径、高通気度の多孔質膜が得られる。一方、ポリフッ化ビニリデン系樹脂を溶解する際の温度が７０℃未満の場合、得られる膜が多孔質化され難いおそれがある。これは、ポリフッ化ビニリデン系樹脂の溶解時に、視認できないほど小さい微結晶が溶け残りとして存在するためであると考えられる。より詳細には、このような微結晶の溶け残りが存在すれば、溶媒を蒸発させる際に、微結晶が核となり小さな球晶が発生する。微結晶が多い場合、小さな球晶が多量に発生するため、小さな球晶が緻密にパッキングされて、その結果、得られる膜が多孔質化され難くなると考えられる。また、ポリフッ化ビニリデン系樹脂を高温で溶解した場合は、上記微結晶の溶け残りが少ないので、大孔径、高通気度の多孔質膜が得られると考えられる。ただし、高温で溶解した場合、孔径が大きく球晶の連結性が低いので、得られる多孔質膜の機械強度は小さくなる。したがって、ポリフッ化ビニリデン系樹脂を溶解する際の温度は上記のように１１０℃を超えないことが好ましい。ポリフッ化ビニリデン系樹脂の溶解に要する時間は、代表的には、０．５時間〜１．５時間である。
【００１２】
上記ポリフッ化ビニリデン系樹脂の重量平均分子量は、好ましくは１０００００〜４０００００であり、さらに好ましくは２０００００〜３０００００である。
【００１３】
上記溶媒は、ポリフッ化ビニリデン系樹脂を溶解し得る限り、任意の適切な溶媒が採用され得る。上記溶媒は、好ましくは、Ｎ，Ｎ−ジメチルアセトアミドまたはＮ−メチル−２−ピロリドンである。
【００１４】
上記溶媒へのポリフッ化ビニリデン系樹脂の添加量は、溶液１００重量部に対して、好ましくは５重量部〜２０重量部、さらに好ましくは８重量部〜１７重量部である。
【００１５】
Ｂ．多孔質膜の形成
本発明の製造方法においては、上記のようにして調製した溶液を支持体上に塗布した後、上記溶媒を乾燥させることにより、多孔質膜を形成させることができる。
【００１６】
上記溶液を支持体上に塗布する際、当該溶液は、冷却されていてもよく、冷却されていなくてもよい。１つの実施形態においては、作業の容易性の観点から、当該溶液は、室温まで冷却してから支持体上に塗布される。
【００１７】
上記支持体としては、例えば、ガラス板、金属板、樹脂シート等が挙げられる。上記支持体の厚みは、本発明の効果を損なわない限り、任意の適切な厚みに設定し得る。上記支持体の厚みは、代表的には１ｍｍ〜１０ｍｍである。
【００１８】
上記溶液の塗布方法としては、任意の適切な方法を採用し得る。例えば、エアドクターコーティング、ブレードコーティング、ナイフコーティング、リバースコーティング、トランスファロールコーティング、グラビアロールコーティング、キスコーティング、キャストコーティング、スプレーコーティング、スロットオリフィスコーティング、カレンダーコーティング、電着コーティング、ディップコーティング、ダイコーティング等のコーティング法が挙げられる。
【００１９】
上記溶液を支持体上に塗布して形成された塗布層の厚みは、所望とする多孔質膜の厚みに応じて任意の適切な厚みに設定され得る。好ましくは５０μｍ〜１０００μｍ、さらに好ましくは１５０μｍ〜９００μｍ、特に好ましくは２５０μｍ〜７５０μｍである。
【００２０】
上記塗布後、塗布層を乾燥させる。乾燥は、例えば、塗布層の形成された支持体を乾燥機に投入して、熱風乾燥により行う。上記のとおり、当該乾燥時の溶媒の蒸発に伴って、溶解したポリフッ化ビニリデン系樹脂の球晶が生じる。さらに、上記溶解の際に生じた溶け残り微結晶が成長する。このように生じた比較的粗大な結晶が連結することにより、多孔質膜の骨格が形成される。本発明の製造方法により得られる多孔質膜は、急冷することなく得られるので、多孔質膜を形成するポリフッ化ビニリデン系樹脂の結晶性が高い。このような多孔質膜は電気材料にも好適に用いることができる。
【００２１】
乾燥温度は、３０℃〜７０℃であり、好ましくは５０℃〜７０℃である。乾燥温度を調整することにより、多孔質膜の孔径および通気度を制御することができる。乾燥温度が上記のような範囲であれば、ポリフッ化ビニリデン系樹脂の結晶化および上記溶け残り微結晶の成長を促進して、多孔質化した膜を得ることができる。乾燥温度が７０℃より高い場合、溶媒の蒸発速度が速く、上記溶け残り微結晶が成長し難い。そのため、微結晶がポリフッ化ビニリデン系樹脂の球晶の隙間を埋めて、多孔質化された膜が得られないおそれがある。乾燥温度が３０℃未満の場合、溶媒の蒸発速度が遅く、ポリフッ化ビニリデン系樹脂の結晶化速度が遅いため、結晶が緻密化されて、多孔質化された膜が得られないおそれがある。また、乾燥温度が３０℃未満の場合は、乾燥に長時間を要し、実用的ではない。乾燥時間は、代表的には、３０分〜５時間である。
【００２２】
上記乾燥により、支持体上に多孔質膜が形成される。形成された多孔質膜は、支持体ごと水に浸漬することにより、支持体から容易に剥がし取ることができる。
【００２３】
Ｃ．多孔質膜
本発明の多孔質膜は、本発明の多孔質膜の製造方法により得られる。
【００２４】
上記多孔質膜の厚みは、所望の特性（例えば、強度、通気度）に応じて、任意の適切な厚みに設定され得る。上記多孔質膜の厚みは、好ましくは５μｍ〜１００μｍであり、さらに好ましくは２０μｍ〜５０μｍである。
【００２５】
上記多孔質膜の平均孔径は、好ましくは５μｍ〜４０μｍであり、さらに好ましくは５μｍ〜３０μｍである。本発明の製造方法によれば、従来の方法よりも大孔径の多孔質膜を得ることができる。なお、平均孔径は、ＡＳＴＭ・Ｅ１２９４−８６に準じた測定方法で測定することができる。
【００２６】
上記多孔質膜の通気度は、ガーレー数で、好ましくは０．５秒／１００ｃｃ〜２００秒／１００ｃｃであり、さらに好ましくは１０秒／１００ｃｃ〜１００秒／１００ｃｃである。ガーレー数は、ＪＩＳ  Ｐ８１１７に準じた測定方法で測定することができる。
【実施例】
【００２７】
以下、実施例によって本発明を具体的に説明するが、本発明はこれら実施例によって限定されるものではない。
【００２８】
［実施例１］
Ｎ，Ｎ−ジメチルアセトアミド８７．５重量部中に、ポリフッ化ビニリデン（クレハ社製、商品名「ＫＦポリマー」）１２．５重量部を添加し、７０℃の温度下で１時間撹拌して、溶液を調製した。得られた溶液に、視認できる溶け残りはなかった。
得られた溶液を室温まで冷却した後、ガラス板上に塗布して塗布層を形成させた。このとき、塗布層の厚みは５００μｍとした。次いで、塗布層を有するガラス板を乾燥機内に入れ、塗布層を５０℃で５時間乾燥させて、多孔質膜を形成させた。その後、水中で、多孔質膜付きガラス板から多孔質膜を剥がし取った。得られた多孔質膜の厚みは５０μｍであった。
【００２９】
［実施例２］
溶液調整時の温度を７０℃に代えて、９０℃とした以外は、実施例１と同様にして多孔質膜を得た。
【００３０】
［実施例３］
溶液調整時の温度を７０℃に代えて、１１０℃とした以外は、実施例１と同様にして多孔質膜を得た。
【００３１】
［実施例４］
乾燥温度を５０℃に代えて、７０℃とした以外は、実施例１と同様にして多孔質膜を得た。
【００３２】
［実施例５］
溶液調整時の温度を７０℃に代えて９０℃とし、乾燥温度を５０℃に代えて７０℃とした以外は、実施例１と同様にして多孔質膜を得た。
【００３３】
［実施例６］
溶液調整時の温度を７０℃に代えて１１０℃とし、乾燥温度を５０℃に代えて７０℃とした以外は、実施例１と同様にして多孔質膜を得た。
【００３４】
［実施例７］
乾燥温度を５０℃に代えて、３０℃とした以外は、実施例１と同様にして多孔質膜を得た。
【００３５】
［比較例１］
溶液調整時の温度を７０℃に代えて３０℃とした以外は、実施例１と同様にして膜を得た。
【００３６】
［比較例２］
溶液調整時の温度を７０℃に代えて５０℃とした以外は、実施例１と同様にして膜を得た。
【００３７】
＜評価＞
１．通気度
実施例で得られた多孔質膜について、ガーレー数を測定し、通気度を評価した。評価結果を表１に示す。ガーレー数は、ＪＩＳ  Ｐ８１１７に準拠して、ガーレー式デンソメーター（テスター産業株式会社製）を用いて求めた。
なお、比較例で得られた膜は、通気性がなく、ガーレー数を測定することができなかった。
２．ＳＥＭ観察
実施例１および実施例２で得られた多孔質膜、ならびに比較例１および比較例２で得られた膜を走査電子顕微鏡（ＳＥＭ）で観察した。実施例１で得られた多孔質膜の表面（乾燥時における支持体とは反対側の面）のＳＥＭ写真を図１（ａ）に、裏面（乾燥時に支持体に接触していた側の面）のＳＥＭ写真を図１（ｂ）に、断面のＳＥＭ写真を図１（ｃ）に示す。実施例２で得られた多孔質膜の断面のＳＥＭ写真を図２に示す。比較例１で得られた膜の断面を図３に、比較例２で得られた膜の断面を図４に示す。
【００３８】
【表１】
2012162605.tif 000003
【００３９】
表１および図１〜４から明らかなように、特定の温度下でポリフッ化ビニリデンを溶解して溶液を調製し、かつ、特定温度で乾燥させることにより、通気性を有する膜、すなわち多孔質膜を得ることができた。一方、溶液調製時の温度が低い場合、膜を多孔質化することができなかった。また、溶液調製時の温度および／または乾燥温度を調整することにより、多孔質膜の通気度を制御することができた。
【産業上の利用可能性】
【００４０】
本発明の多孔質膜は、精密濾過膜、限界濾過膜等の分離膜、および電池の電極、セパレーター等の電気材料として好適に用いられ得る。
【図１】
2012162605.tif 000004
【図２】
2012162605.tif 000005
【図３】
2012162605.tif 000006
【図４】
2012162605.tif 000007